(57)【特許請求の範囲】
【請求項１】
酸型の水不溶性ポリマーを分散剤として含む水系顔料分散体の製造装置の洗浄方法であって、
水系顔料分散体製造装置における水系顔料分散体が接触する部分を、炭素数６〜１２の下記式（３）で表されるグリセリルエーテルを含む洗浄剤で洗浄する炭素数６〜１２の有機溶剤洗浄工程、及び、メチルエチルケトン若しくはメチルイソブチルケトンとアルカリ剤とを含んだアルカリ系溶液からなる洗浄剤で洗浄するアルカリ系溶液洗浄工程を備え、
上記炭素数６〜１２の有機溶剤洗浄工程の後で且つ上記アルカリ系溶液洗浄工程の前に、上記分散剤を溶解する炭素数１〜５の溶剤で洗浄する溶剤洗浄工程をさらに備えた水系顔料分散体製造装置の洗浄方法。
Ｒ-ＯＣＨ２ＣＨ（ＯＨ）ＣＨ２ＯＨ          （３）
（Ｒは、炭素数１〜９のアルキル基又はアルケニル基を示す。）
【請求項２】
上記水系顔料分散体製造装置の洗浄を、上記洗浄剤を、該水系顔料分散体製造装置の材料供給部から供給して、製品回収部から排出することにより行う請求項１に記載された水系顔料分散体製造装置の洗浄方法。
【請求項３】
酸型の水不溶性ポリマーを分散剤として含む水系顔料分散体による付着物を除去するために用いる洗浄剤であって、
上記分散剤を溶解するメチルエチルケトン若しくはメチルイソブチルケトンの第１液と、アルカリ水の第２液と、の混合溶液からなる洗浄剤。
【請求項４】
上記第１及び第２液のいずれにも相溶する溶剤がさらに混合された混合溶液からなる請求項３に記載された洗浄剤。
【請求項５】
上記第１及び第２液のいずれにも相溶する溶剤が炭素数１〜５のアルコールである請求項４に記載された洗浄剤。
【請求項６】
上記第１液の溶剤と上記第１及び第２液のいずれにも相溶する溶剤との混合溶剤の２０℃におけるＳＰ値が１８〜２４Ｊ１／２・ｃｍ−３／２であり、且つ、アルカリ剤の濃度が０．０５〜０．５０質量％である請求項４又は５に記載された洗浄剤。
【発明の詳細な説明】
【技術分野】
【０００１】
本発明は、インクジェットインク用として好適に用いられる水系顔料分散体の製造装置の洗浄方法及びそれに用いられる洗浄剤に関する。詳しくは、異なる原料を用いる２種以上の水系顔料分散体を１つの製造装置を用いて製造する場合の色替え時や品種切り替え時等における製造装置の洗浄方法及びそれに用いられる洗浄剤に関する。
【背景技術】
【０００２】
インクジェット記録方式は、非常に微細なノズルからインクの液滴を記録部材に直接吐出、付着させて文字や画像を得る記録方式である。この方式は、フルカラー化が容易である、安価である、記録部材として普通紙が使用可能である、被印字物に対して非接触である等の数多くの利点があるため普及が著しい。また、使用されるインクは、環境に対して優しい水系のインクが好まれて用いられ、各種の水溶性の染料或いは顔料を水又は水と有機溶剤との混合溶媒の水系インク媒体に溶解乃至分散させた水系顔料分散体の形態のものが実用化されている。
【０００３】
ところで、水系顔料分散体を製造する場合、混合工程、分散工程、濃縮工程、各種添加物を添加する調整工程などの多くの工程がある。そして、これらの各工程において、製造装置の槽内壁、攪拌機、配管などには顔料や分散剤などが付着する。異なる原料を用いる２種以上の水系顔料分散体を１つの製造装置を用いて製造する場合、製造装置に一の品種の製品の付着物が残っていると、それが他の品種の製品を汚染してしまう危険性があり、それによって製品である水系顔料分散体が所定の性能を発現しない虞もある。そのため、２種以上の水系顔料分散体を１つの製造装置を用いて製造する場合、一の品種の製品の製造が終了した後、他の品種の製品を製造する前に、水系顔料分散体製造装置を洗浄して付着物を除去する必要がある。
【０００４】
水系顔料分散体製造装置の洗浄方法としては、例えば、高圧水を噴射する方法、有機溶剤を用いて手洗いする方法、乳酸アルキルエステルやアセト酢酸エステルのような非ハロゲン系の溶剤を主成分とした洗浄剤で洗浄する方法が挙げられる（特許文献１及び２参照）。
【先行技術文献】
【特許文献】
【０００５】
【特許文献１】特開平３−４１１７０号公報
【特許文献２】特開２００５−１２０３８９号公報
【発明の概要】
【発明が解決しようとする課題】
【０００６】
しかしながら、高圧水を噴射する方法では、強固に付着した水不溶性の分散剤や顔料等を除去することは困難である。
【０００７】
有機溶剤を用いて手洗いする方法では、付着物の除去には有効な方法であるが、工業的スケールの製造装置に適用するには必要となる労力が大きく、また、安全面での対策を講じる必要もあり、実質的に実施することが不可能である。
【０００８】
乳酸アルキルエステルやアセト酢酸エステルのような非ハロゲン系の溶剤を主成分とした洗浄剤で洗浄する方法では、安全性は高いものの、溶剤の沸点が高いために複雑な製造装置内に洗浄剤が残留しやすく、洗浄剤の水系顔料分散体への汚染が懸念される。
【０００９】
本発明の目的は、２種以上の水系顔料分散体を１つの製造装置を用いて工業的スケールで製造する場合でも、洗浄の際に水系顔料分散体製造装置に付着した付着物を速やかに除去することができるようにすることである。
【課題を解決するための手段】
【００１０】
本発明は、酸型の水不溶性ポリマーを分散剤として含む水系顔料分散体の製造装置の洗浄方法であって、水系顔料分散体製造装置における水系顔料分散体が接触する部分を、炭素数６〜１２の下記式（３）で表されるグリセリルエーテルを含む洗浄剤で洗浄する炭素数６〜１２の有機溶剤洗浄工程、及び／又は、メチルエチルケトン若しくはメチルイソブチルケトンとアルカリ剤とを含んだアルカリ系溶液からなる洗浄剤で洗浄するアルカリ系溶液洗浄工程を備える。
Ｒ-ＯＣＨ2ＣＨ（ＯＨ）ＣＨ2ＯＨ          （３）
（Ｒは、炭素数１〜９のアルキル基又はアルケニル基を示す。）
【００１１】
本発明は、酸型の水不溶性ポリマーを分散剤として含む水系顔料分散体による付着物を除去するために用いる洗浄剤であって、炭素数６〜１２の下記式（３）で表されるグリセリルエーテルを含有する。
Ｒ-ＯＣＨ2ＣＨ（ＯＨ）ＣＨ2ＯＨ          （３）
（Ｒは、炭素数１〜９のアルキル基又はアルケニル基を示す。）
本発明は、酸型の水不溶性ポリマーを分散剤として含む水系顔料分散体による付着物を除去するために用いる洗浄剤であって、上記分散剤を溶解するメチルエチルケトン若しくはメチルイソブチルケトンの第１液と、アルカリ水の第２液と、の混合溶液からなる。
【発明の効果】
【００１２】
本発明によれば、炭素数６〜１２の上記式（３）で表されるグリセリルエーテルを含む洗浄剤、及び／又は、メチルエチルケトン若しくはメチルイソブチルケトンとアルカリ剤とを含んだアルカリ系溶液からなる洗浄剤で洗浄するので、２種以上の水系顔料分散体を１つの製造装置を用いて工業的スケールで製造する場合でも、品種替え等における洗浄の際に水系顔料分散体製造装置に付着した付着物を速やかに除去することができる。従って、これにより、異なる製品間相互の汚染が抑制され、安定した品質の水系顔料分散体を工業的に製造することができる。
【図面の簡単な説明】
【００１３】
【図１】水系顔料分散体製造装置の構成を示す図である。
【発明を実施するための形態】
【００１４】
以下、実施形態を詳細に説明する。
【００１５】
（水系顔料分散体製造装置）
図１は、本実施形態に係る水系顔料分散体製造装置１０を示す。
【００１６】
この水系顔料分散体製造装置１０は、材料供給側から製品回収側に向かって順に、予備分散槽１１、濃縮槽１２、及び製品化槽１３が設けられている。
【００１７】
予備分散槽１１の流入口には材料供給部１４が設けられている。
【００１８】
予備分散槽１１の排出口からは循環管１５が構成されている。循環管１５には、送液ポンプ１６および、ビーズミル１７が順に介設されている。循環管１５のポンプ１６とビーズミル１７との間の部分からは分岐配管１８が延びて濃縮槽１２の流入口に接続されている。
【００１９】
濃縮槽１２の排出口からは配管が延びて製品化槽１３の流入口に接続されている。この配管にはろ過フィルター２０が介設されている。
【００２０】
製品化槽１３の排出口からは配管が延びて製品回収部２１に接続されている。
【００２１】
予備分散槽１１、濃縮槽１２、及び製品化槽１３は、いずれも攪拌翼を有する攪拌機を備えている。また、予備分散槽１１、濃縮槽１２及び製品化槽１３は、温調用ジャケットを備えている。予備分散槽１１は、例えば、容量が３００〜２０００Ｌである。濃縮槽１２は、例えば、容量が３００〜２０００Ｌである。製品化槽１３は、例えば、容量が３００〜２０００Ｌである。
【００２２】
この水系顔料分散体製造装置１０では、１バッチ当たり２００〜１５００Ｌの水系顔料分散体を製造することができる。
【００２３】
（水系顔料分散体の原材料）
上記水系顔料分散体製造装置１０で製造する水系顔料分散体の原材料は、少なくとも顔料、酸型の水不溶性ポリマーの分散剤、中和剤、防腐・防黴剤、及び、水又は水と水溶性有機溶剤との混合溶媒を含有する。
【００２４】
＜顔料＞
顔料は、有機顔料及び／又は無機顔料を含んでおり、また、必要に応じて、体質顔料を併せて含んでいてもよい。
【００２５】
有機顔料としては、例えば、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アントラキノン顔料、キノフタロン顔料等が挙げられる。
【００２６】
また、有機顔料としては、色相が特に限定されるものではなく、例えば、赤色有機顔料、黄色有機顔料、青色有機顔料、オレンジ有機顔料、グリーンオレンジ有機顔料等の有彩色顔料が挙げられる。
【００２７】
好ましい有機顔料の具体例としては、Ｃ．Ｉ．ピグメント・イエロー13, 17, 74, 83, 97, 109, 110, 120, 128, 139, 151, 154, 155, 174, 180；Ｃ．Ｉ．ピグメント・レッド48, 57:1, 122, 146, 176, 184, 185, 188, 202；Ｃ．Ｉ．ピグメント・バイオレット19, 23；Ｃ．Ｉ．ピグメントブルー15, 15:1, 15:2, 15:3, 15:4, 16, 60；Ｃ．Ｉ．ピグメント・グリーン7, 36等の各品番製品が挙げられる。
【００２８】
無機顔料としては、例えば、カーボンブラック、金属酸化物、金属硫化物、金属塩化物等が挙げられる。これらの中では、特に黒色水系インク用としてカーボンブラックが好ましい。カーボンブラックとしては、例えば、ファーネスブラック、サーマルランプブラック、アセチレンブラック、チャンネルブラック等が挙げられる。
【００２９】
体質顔料としては、例えば、シリカ、炭酸カルシウム、タルク等が挙げられる。
【００３０】
顔料は、水系顔料分散体に対して０．５〜２４質量％含有されていることが好ましく、１．５〜２０質量％含有されていることがより好ましい。
【００３１】
＜分散剤＞
分散剤は、酸型の水不溶性ポリマーである。
【００３２】
かかる酸型の水不溶性ポリマーの分散剤としては、例えば、水不溶性ビニルポリマー、水不溶性エステル系ポリマー、水不溶性ウレタン系ポリマー等が挙げられる。これらの中では、水系顔料分散体の安定性の観点から、水不溶性ビニルポリマーが好ましい。
【００３３】
分散剤は、１０５℃で２時間乾燥させた後、２５℃の水１００ｇに溶解させたときに、その溶解量が１０ｇ以下であることが好ましく、５ｇ以下であることがより好ましく、１ｇ以下であることがさらに好ましい。なお、この溶解量は、分散剤を水酸化ナトリウムで１００％中和した時の溶解量である。
【００３４】
分散剤は、顔料の分散安定性、耐水性、吐出性等の観点から、重量平均分子量が９００００〜４０００００であることが好ましい。なお、分散剤の重量平均分子量は、溶媒として６０ミリモル／Ｌのリン酸及び５０ミリモル／Ｌのリチウムブロマイドを溶解したジメチルホルムアミドを用いたゲルクロマトグラフィー法により、標準物質としてポリスチレンを用いて測定することができる。
【００３５】
分散剤は、水系顔料分散体に対して０．２〜１５質量％含有されていることが好ましく、０．６〜１２．５質量％含有されていることがより好ましい。
【００３６】
分散剤は、十分な印字濃度を発現させる観点から、水不溶性グラフトポリマーであって、主鎖が、少なくとも塩生成基含有モノマー（a）〔以下（a）成分という〕由来の構成単位と芳香環含有（メタ）アクリレートモノマー（b）〔以下（b）成分という〕由来の構成単位とを含むポリマー鎖であり、側鎖が、少なくとも疎水性モノマー（c）〔以下（ｃ）成分という〕由来の構成単位を含むポリマー鎖であるものが好ましい。また、主鎖には、必要に応じてノニオン性（メタ）アクリレートモノマー（d）〔以下（d）成分という〕が含まれていてもよい。
【００３７】
分散剤の主鎖が（a）成分由来の構成単位と（b）成分由来の構成単位とを含有することで、塩生成基の運動性を高めることができると考えられる。これにより、製造される水系顔料分散体を用いたインクがノズルから専用紙（写真用紙、光沢紙）上に吐出されたとき、塩生成基の凝集性が緩和されることで印字（印刷）面の平滑性が増し、印字物（印刷物）の光沢性、耐擦過性が向上すると考えられる。
【００３８】
（a）成分である塩生成基含有モノマーとしては、例えば、アニオン性モノマーである不飽和カルボン酸モノマー、不飽和スルホン酸モノマー、不飽和リン酸モノマー等が挙げられる。
【００３９】
不飽和カルボン酸モノマーとしては、例えば、アクリル酸、メタクリル酸、クロトン酸、イタコン酸、マレイン酸、フマル酸、シトラコン酸、２−メタクリロイルオキシメチルコハク酸等が挙げられる。
【００４０】
（b）成分由来の構成単位としては、例えば、下記式（１）で表される構成単位を有するものが挙げられる。
【００４１】
【化１】
0005490774.tif 000002
【００４２】
（式中、Ｒ1は、水素原子又はメチル基を示し、Ｒ2は、炭素数７〜２２、好ましくは炭素数７〜１８、更に好ましくは炭素数７〜１２のアリールアルキル基若しくはその置換基を有したもの、又は、炭素数６〜２２、好ましくは炭素数６〜１８、更に好ましくは炭素数６〜１２のアリール基若しくはその置換基を有したものを示す。）
Ｒ2の具体例としては、例えば、ベンジル基、フェネチル基（フェニルエチル基）、フェノキシエチル基、ジフェニルメチル基、トリチル基等が挙げられる。
【００４３】
上記アリールアルキル基又はアリール基が有してもよい置換基は、窒素原子、酸素原子、硫黄原子等のヘテロ原子を含んでいてもよい。上記置換基の具体例としては、例えば、炭素数１〜９のアルキル基やアルコキシ基やアシロキシ基、水酸基、エーテル基、エステル基、ニトロ基等が挙げられる。
【００４４】
式（１）で表される構成単位は、下記式（２）で表されるモノマーを重合することによって得ることができる。
ＣＨ2＝ＣＲ1ＣＯＯＲ2          （２）
（式中、Ｒ1、Ｒ2は、上記式（１）と同じである。）
具体的には、式（２）で表される化合物としては、例えば、ベンジル（メタ）アクリレート、フェニル（メタ）アクリレート、２−フェニルエチル（メタ）アクリレート、フェノキシエチル（メタ）アクリレート、１-ナフタリルアクリレート、２-ナフタリル（メタ）アクリレート、フタルイミドメチル（メタ）アクリレート、ｐ-ニトロフェニル（メタ）アクリレート、２−ヒドロキシ−３−フェノキシプロピル（メタ）アクリレート、２−メタクリロイロキシエチル−２−ヒドロキシプロピルフタレート、２−アクリロイロキシエチルフタレート等が挙げられる。これらの中では、ベンジル（メタ）アクリレートが好ましい。これらは、単独で又は２種以上を組み合わせて用いることができる。
【００４５】
水不溶性グラフトポリマーは、側鎖に疎水性モノマー(ｃ)由来の構成単位を含んでいると顔料を充分に水不溶性グラフトポリマー粒子に含有し、印字濃度を向上させることができる。
【００４６】
側鎖における(ｃ)成分由来の構成単位の含有量は、顔料を充分に水不溶性グラフトポリマー粒子に含有し、印字濃度を向上させる等の観点から、６０質量％以上が好ましく、７０質量％以上が更に好ましく、９０質量％以上が特に好ましい。
【００４７】
疎水性モノマー（ｃ）としては、例えば、ビニル系モノマーが挙げられ、特にスチレン系モノマーが好ましい。スチレン系モノマーとしては、例えば、スチレン、α-メチルスチレン、ビニルトルエン等が挙げられ、これらの中ではスチレンが好ましい。
【００４８】
スチレン系モノマー由来の構成単位を含む側鎖は、片末端に重合性官能基を有するスチレン系マクロマー（以下、スチレン系マクロマーという）を共重合することにより得ることができる。スチレン系マクロマーは、顔料への吸着性能を高めて保存安定性を向上させる観点及び水系顔料分散体の粘度を低く抑える観点から、数平均分子量が１０００〜１００００であることが好ましく、２０００〜８０００であることが更に好ましい。
【００４９】
＜中和剤＞
中和剤としては、酸型の水不溶性グラフトポリマーの分散剤を中和する塩基が選択されて用いられる。
【００５０】
中和剤の塩基としては、例えば、水酸化リチウム、水酸化ナトリウム、水酸化カリウム、アンモニア、メチルアミン、ジメチルアミン、トリメチルアミン、エチルアミン、ジエチルアミン、トリメチルアミン、トリエタノールアミン等が挙げられ、塩生成基の中和度としては１０〜４００％が好ましく、３０〜２５０％がより好ましい。
【００５１】
＜防腐・防黴剤＞
防腐・防黴剤としては、水又は水と水溶性有機溶剤との混合溶媒に対して相溶性がよく、混合や希釈した時に白濁や変質、増粘、ゲル化を起こさず、熱やｐＨに対して安定性のよいものが用いられ、例えば、イソチアゾール誘導体の１，２ベンゾイソチアゾリン−３−オン（商品名：プロキセル）等が挙げられる。
【００５２】
防腐・防黴剤は、水系顔料分散体、或いは、最終製品の水系インクに対して、防腐性能の観点から、５０〜２０００ｍｇ／ｋｇ含有されていることが好ましい。
【００５３】
＜溶剤＞
溶媒は、水又は水と水溶性有機溶剤との混合溶媒である。
【００５４】
溶媒は、通常印字濃度、吐出安定性等の観点から、水系顔料分散体の固形分濃度が１〜３０質量％、好ましくは３〜２５質量％となるようにその量が調整される。
【００５５】
混合溶媒における水溶性有機溶剤としては、例えば、湿潤剤や粘度調整剤としての多価アルコールのグリセリン、プロピレングリコール、ポリエチレングリコール等が挙げられる。
【００５６】
＜任意成分＞
水系顔料分散体は、その他、消泡剤、キレート剤等を含有していてもよい。
【００５７】
（水系顔料分散体の製造）
以上に説明した上記水系顔料分散体製造装置１０の材料供給部１４から上記原材料を仕込むことにより、予備分散槽１１における予備分散工程、予備分散槽１１及び循環管１５等における分散工程、濃縮槽１２における濃縮工程、及び、製品化槽１３における滅菌工程を順に経て、製品である水系顔料分散体が製造されて製品回収部２１で回収される。なお、防腐・防黴剤は、滅菌工程において添加することが好ましい。
【００５８】
（水系顔料分散体製造装置の洗浄方法）
水系顔料分散体製造装置１０で水系顔料分散体を製造した後は、各槽の内壁や攪拌機、配管には、顔料や顔料を含む顔料分散体が強固に付着する。一方、これらの付着物を手洗いで除去することは工業的スケールでは実質的に不可能である。
【００５９】
以下、本実施形態に係る水系顔料分散体製造装置１０の洗浄方法について説明する。
【００６０】
この水系顔料分散体製造装置１０の洗浄方法では、溶剤使用量を低減するために段階的に洗浄を行う。具体的には、水洗い、炭素数６〜１２の有機溶剤洗浄、炭素数１〜５の溶剤溶液洗浄、アルカリ溶液洗浄、すすぎ水洗いの順に洗浄を行う。
【００６１】
また、この水系顔料分散体製造装置１０の洗浄方法では、水系顔料分散体製造装置１０の液流通機構を稼働させ、洗浄に用いる水や洗浄剤等を材料投入部から供給し、各槽、配管等を流通させ、製品回収部２１から排出することにより洗浄を行う。これにより水系顔料分散体製造装置１０の洗浄を効率的に行うことができる。なお、このとき、洗浄効果を高める観点からは、各槽の攪拌機も稼働させて洗浄剤等を攪拌流動させることが望ましい。
【００６２】
＜水洗い工程＞
まず、水系顔料分散体製造装置１０の液流通機構を稼働させ、水を材料投入部から供給する。
【００６３】
水には、消泡剤等を含有させてもよい。
【００６４】
洗浄においては、一回の洗浄に用いる水の量を水系顔料分散体製造装置１０の各装置容量に合わせて装置の満水容量まで供給することが好ましい。また、流通する水の流速を０．０１〜５０ｍ／ｓに設定することが好ましい。さらに、水温を１０〜７０℃とすることが好ましい。
【００６５】
この水洗いは、一回のみ行っても、また、複数回（例えば２〜５回）繰り返して行ってもいずれでもよい。
【００６６】
＜炭素数６〜１２の有機溶剤洗浄工程＞
水洗いに続いて、炭素数６〜１２の有機溶剤を含有する洗浄剤を材料投入部から供給する。
【００６７】
洗浄剤は、炭素数６〜１２の有機溶剤自体であっても、また、炭素数６〜１２の有機溶剤を溶媒で希釈したものであってもいずれでもよい。
【００６８】
炭素数６〜１２の有機溶剤としては、例えば、モノアルキルグリセリルエーテル等のグリセリルエーテル系溶剤、エチレングリコールモノブチルエーテル、ジエチレングリコールモノブチルエーテル、ジエチレングリコールモノヘキシルエーテル、プロピレングリコールモノブチルエーテル、及びジプロピレングリコールモノブチルエーテル等のグリコール系溶剤等が挙げられる。これらは、単独で又は２種以上を組み合わせて用いることができる。その中でも下記式（３）で表されるグリセリルエーテルが好ましい。式（３）で表されるグリセリルエーテルのＲはアルキル基、アルケニル基が好ましく、炭素数１〜９、特に３〜７のアルキル基が好ましい。
Ｒ-ＯＣＨ2ＣＨ（ＯＨ）ＣＨ2ＯＨ          （３）
炭素数６〜１２の有機溶剤を溶媒で希釈する場合、その溶媒としては、例えば、水等が挙げられる。炭素数６〜１２の有機溶剤の溶媒による希釈倍率は２〜２００倍であることが好ましく、４〜１００倍であることがより好ましい。
【００６９】
洗浄剤には、その他に消泡剤等を含有させてもよい。
【００７０】
洗浄においては、一回の洗浄に用いる洗浄剤の量を水系顔料製造装置の各装置容量に合わせて装置の満水容量まで供給することが好ましい。また、流通する洗浄剤の流速を０.０１〜５０ｍ／ｓに設定することが好ましい。さらに、洗浄剤の温度を１０〜７０℃とすることが好ましい。
【００７１】
この炭素数６〜１２の有機溶剤を含む洗浄剤での洗浄は、一回のみ行っても、また、複数回（例えば２〜５回）繰り返して行ってもいずれでもよい。
【００７２】
＜溶剤洗浄工程＞
炭素数６〜１２の有機溶剤洗浄に続いて、水系顔料分散体の付着物に含まれる分散剤を溶解する炭素数１〜５の溶剤を材料投入部から供給する。
【００７３】
かかる溶剤としては、例えば、メチルエチルケトン（ＭＥＫ）、メチルイソブチルケトンなどのケトン類；メタノール、エタノール、イソプロピルアルコールなどのアルコール；ニトリル、アミン類、アミド類などの含窒素有機化合物等が挙げられる。これらは、単独で又は２種以上を組み合わせて用いることができる。これらの中でもメチルエチルケトン、メチルイソブチルケトン等のケトン類が好ましい。
【００７４】
溶剤には、消泡剤等を含有させてもよい。
【００７５】
洗浄においては、一回の洗浄に用いる溶剤の量を水系顔料分散体製造装置１０の各装置容量に合わせて装置の満水容量まで供給することが好ましい。また、流通する溶剤の流速を０.０１〜５０ｍ／ｓに設定することが好ましい。さらに、溶剤の温度を１０〜７０℃とすることが好ましい。
【００７６】
この溶剤での洗浄は、一回のみ行っても、また、複数回（例えば２〜５回）繰り返して行ってもいずれでもよい。
【００７７】
＜アルカリ溶液洗浄工程＞
溶剤洗浄に続いて、アルカリ剤を含んだアルカリ溶液からなる洗浄剤を材料投入部から供給する。
【００７８】
洗浄剤であるアルカリ剤を含んだアルカリ溶液としては、例えば、水系顔料分散体の付着物に含まれる分散剤を溶解する溶剤を溶解する溶剤の第１液とアルカリ水の第２液との混合溶液等が挙げられる。
【００７９】
ここで、アルカリ剤とは、水溶液が塩基性を示す物質である。
【００８０】
第１液の炭素数１〜５の溶剤としては、例えば、メチルエチルケトン、メチルイソブチルケトンなどのケトン類；メタノール、エタノール、イソプロピルアルコールなどのアルコール；ニトリル、アミン類、アミド類などの含窒素有機化合物等が挙げられる。これらは、単独で又は２種以上を組み合わせて用いることができる。これらの中でもメチルエチルケトン、メチルイソブチルケトン等のケトン類が好ましい。
【００８１】
第２液のアルカリ水のアルカリ剤としては、アルカリ金属の水酸化物、アルカリ土類金属の水酸化物、脂肪族アミン化合物、アルコールアミン化合物等が挙げられる。これらは、単独で又は２種以上を組み合わせて用いることができる。これらの中でもアルカリ金属の水酸化物やアルカリ土類金属の水酸化物の無機系アルカリ剤を使用すれば、付着物に含まれる分散剤である水不溶性ポリマーの洗浄剤への溶解性、水不溶性ポリマーへの洗浄剤の浸透性及び水不溶性ポリマーの膨潤性、並びに、それらに伴う付着物の崩壊性を高めることができる。
【００８２】
アルカリ金属水酸化物としては、例えば、水酸化リチウム、水酸化ナトリウム、水酸化カリウム等が挙げられる。アルカリ土類金属水酸化物としては、例えば、水酸化マグネシウム、水酸化カルシウム等が挙げられる。また、アルカリ金属弱酸塩としては、例えば、ケイ酸リチウム、炭酸リチウム、ケイ酸ナトリウム、炭酸ナトリウム、ケイ酸カリウム、炭酸カリウム等が挙げられる。これらの中でも、高アルカリ性を有することにより、優れた洗浄性能を有する観点から、アルカリ金属水酸化物が特に好ましい。さらに、入手の容易性及び経済性の観点からは、水酸化ナトリウム及び水酸化カリウムがより好ましい。
【００８３】
第２液のアルカリ剤の濃度は、０．１〜１．０質量％であることが好ましい。
【００８４】
洗浄剤における第１液と第２液との混合割合は、第１液の質量／第２液の質量を５０／５０〜２／９８とすることが好ましく、また、洗浄剤中の水の含有量が５０〜９８質量％となるようにすることが好ましく、７０〜９５質量％となるようにすることがより好ましく、さらに、洗浄剤中のアルカリ剤の濃度が０．０５〜０．５０質量％となるようにすることが好ましく、０．１〜０．３０質量％となるようにすることがより好ましい。
【００８５】
洗浄剤であるアルカリ剤を含んだアルカリ溶液として、第１液と第２液とに加えて、それらのいずれにも相溶する溶剤をさらに混合した混合溶液を用いてもよい。
【００８６】
第１及び第２液のいずれにも相溶する溶剤としては、例えば、第１液としてメチルエチルケトンやメチルイソブチルケトンを用いた場合、メタノール、エタノール、イソプロピルアルコールなどの低級アルコール（炭素数が１〜５の鎖式アルコール）等が挙げられる。これらは、単独で又は２種以上を組み合わせて用いることができる。
【００８７】
なお、溶剤の第１及び第２液への相溶性は、混合して静置したときに２相に分離するか否か、或いは、混合して攪拌操作を行ったときに相分離して白濁が生じるか否かで確認することができる。
【００８８】
第１液、第２液及びそれらに相溶する溶剤の組み合わせは任意であるが、第１液の炭素数１〜５の溶剤と第１及び第２液のいずれにも相溶する溶剤との組み合わせは、付着物に含まれる分散剤である水不溶性ポリマー及び顔料の両方に対する洗浄性の観点から、下記式（４）で定義される混合溶剤の２０℃におけるＳＰ値（溶解性パラメータ値）δｍが１８〜２４Ｊ1/2・ｃｍ-3/2の範囲となるものが好ましく、２０〜２２Ｊ1/2・ｃｍ-3/2の範囲となるものがより好ましい。
δｍ＝δ1φ1＋δ2φ2          （４）
δ1、δ2：各溶剤成分の溶解度パラメータ
φ1、φ2：各溶剤成分の体積分率
また、各溶剤成分の溶解度パラメータδは下記式（５）で定義される。
δ≡（δd2＋δp2＋δh2）1/2          （５）
ここで、δdはＬｏｎｄｏｎ分散力項、δpは分子分極項、δhは水素結合項といい、各項は、当該分子の構成原子団ｉの各項のモル引力乗数（Ｆdi，Ｆpi，Ｅhi）及びモル体積Ｖiを用いて下記式（６）〜（８）で計算される。
δd2＝ΣＦdi／ΣＶi                  （６）
δp2＝（ΣＦpi2）1/2／ΣＶi          （７）
δh2＝（ΣＥhi／ΣＶi）1/2           （８）
構成原子団ｉの各項のモル引力乗数（Ｆdi，Ｆpi，Ｅhi）及びモル体積Ｖiは表１に示す数値を用いればよい。また、表１示されていない原子団については、各項のモル引力乗数（Ｆdi，Ｆpi，Ｅhi）としてｖａｎ Ｋｒｅｖｅｌｅｎによる値（Literatures A and B）を使用し、モル体積ＶiとしてＦｅｄｏｒｓによる値（Literature C）を使用すればよい。
Literature A：K.E.Meusburger : "Pesticide Formulations : Innovations and Developments" Chapter 14 (Am. Chem.Soc.), 151-162(1988)
Literature B：A.F.M.Barton : "Handbook of Solubility Parameters and Other Cohesion Parameters" (CRC Press Inc., Boca Raton,FL) (1983)
Literature C：R.F.Fedors : Polymer Eng. Sci., 14,(2), 147-154 (1974)
【００８９】
【表１】
0005490774.tif 000003
【００９０】
洗浄剤における第１液と第２液とそれらに相溶する溶剤との混合割合は、第１液と第２液との混合割合（第１液の質量／第２液の質量）を５０／５０〜２／９８とすることが好ましく、第１及び第２液とそれらに相溶する溶剤との混合割合（第１及び第２液の質量／溶剤の質量）を８０／２０〜９５／５とすることが好ましく、また、洗浄剤中の水の含有量が５０〜９８質量％となるようにすることが好ましく、７０〜９５質量％となるようにすることがより好ましく、さらに、洗浄剤中のアルカリ剤の濃度が０．０５〜０．５０質量％となるようにすることが好ましく、０．１〜０．３０質量％となるようにすることがより好ましい。
【００９１】
洗浄剤には、その他に消泡剤等を含有させてもよい。
【００９２】
洗浄においては、一回の洗浄に用いる洗浄剤の量を水系顔料分散体製造装置１０の各装置容量に合わせて装置の満水容量まで供給することが好ましい。また、流通する洗浄剤の流速を０．０１〜５０ｍ／ｓに設定することが好ましい。さらに、洗浄剤の温度を１０〜７０℃とすることが好ましい。
【００９３】
このアルカリ溶液からなる洗浄剤での洗浄は、一回のみ行っても、また、複数回（例えば２〜５回）繰り返して行ってもいずれでもよい。サイクルタイムとの兼ね合いによるが、多くの場合、５回程度の繰り返しが効果的である。
【００９４】
＜すすぎ水洗い工程＞
アルカリ溶液洗浄に続いて、水を材料等入部から供給する。
【００９５】
水には、消泡剤等を含有させてもよい。
【００９６】
洗浄においては、一回の洗浄に用いる水の量を水系顔料分散体製造装置１０の各装置容量に合わせて装置の満水容量まで供給するとすることが好ましい。また、流通する水の流速を０．０１〜５０ｍ／ｓに設定することが好ましい。さらに、水温を１０〜７０℃とすることが好ましい。
【００９７】
このすすぎ水洗いは、一回のみ行っても、また、複数回（例えば２〜５回）繰り返して行ってもいずれでもよい。
【００９８】
以上のように水系顔料分散体製造装置１０の洗浄を行えば、炭素数６〜１２の有機溶剤を含む洗浄剤及びアルカリ剤を含んだアルカリ系溶液からなる洗浄剤で洗浄するので、２種以上の水系顔料分散体を１つの製造装置１０を用いて工業的スケールで製造する場合でも、品種替え等における洗浄の際に水系顔料分散体製造装置１０に付着した付着物を速やかに除去することができる。従って、これにより、この後、異なる品種の水系顔料分散体を製造しても、異なる製品間相互の汚染が抑制され、安定した品質の水系顔料分散体を工業的に製造することができる。
【００９９】
なお、上記実施形態では、水系顔料分散体製造装置１０を有炭素数６〜１２の機溶剤を含む洗浄剤及びアルカリ剤を含んだアルカリ系溶液からなる洗浄剤の両方を用いて洗浄することとしたが、特にこれに限定されるものではなく、いずれか一方を用いて洗浄するようにしてもよい。
【０１００】
また、上記実施形態では、水系顔料分散体製造装置１０の液流通機構を稼働させ、洗浄に用いる水や洗浄剤等を材料等入部から供給し、各槽、配管等を流通させ、製品回収部２１から排出することにより洗浄を行うようにしたが、特にこれに限定されるものではなく、水系顔料分散体製造装置の各部を個別に洗浄を行うようにしてもよい。
【実施例】
【０１０１】
（分散剤となる酸型の水不溶性ポリマーの合成）
３００Ｌ反応容器内に、メチルエチルケトン４．９１ｋｇ、重合連鎖移動剤（２-メルカプトエタノール）１８．６ｇ及び表２に示す組成のモノマー混合物１２０ｋｇの１０％を入れて混合し、窒素ガス置換を十分に行い、混合溶液を得た。
【０１０２】
一方、滴下槽に、表２に組成を示すモノマー混合物の残りの９０％を仕込み、重合連鎖移動剤（２−メルカプトエタノール）１６７ｇ、メチルエチルケトン４４．２ｋｇ及び２，２’-アゾビス（２，４−ジメチルバレロニトリル）１．０９ｋｇを入れて混合し、十分に窒素ガス置換を行い、混合溶液を得た。
【０１０３】
窒素雰囲気下、反応容器内の混合溶液を攪拌しながら７５℃まで昇温し、滴下槽中の混合溶液を５時間かけて滴下した。滴下終了から７５℃に保温したまま２時間経過後、２，２’−アゾビス（２，４−ジメチルバレロニトリル）０．９８ｋｇをメチルエチルケトン１３．１ｋｇに溶解した溶液を加え、更に７５℃で２時間、８０℃で２時間熟成させ、酸型であるアクリル系の水不溶性ポリマー溶液を得た。
【０１０４】
得られた水不溶性ポリマーの重量平均分子量を、溶媒として６０ミリモル／Ｌのリン酸及び５０ミリモル／Ｌのリチウムブロマイド含有ジメチルホルムアミドを用いたゲルクロマトグラフィー法により、標準物質としてポリスチレンを用いて測定した。その結果を表２に示す。
【０１０５】
【表２】
0005490774.tif 000004
【０１０６】
なお、表２に示す化合物の詳細は、以下のとおりである。
・ポリプロピレングリコールモノメタクリレート（プロピレンオキシド平均付加モル数：１２）：日本油脂株式会社製、商品名：ブレンマーＰＰ−８００
・スチレンマクロマー：東亜合成株式会社製、商品名:ＡＳ−６Ｓ、数平均分子量:６０００、重合性官能基：メタクロイルオキシ基
（洗浄試験評価１）
＜水系顔料分散体の製造＞
ディスパー翼及び槽内加熱用のジャケットを有する３００Ｌ攪拌混合槽を備えた水系顔料分散体製造装置により、上記合成した酸型の水不溶性ポリマーを用いて水系顔料分散体を製造した。なお、水系顔料分散体製造装置は、３００Ｌ攪拌混合槽にビーズミルが介設された循環管の両端が接続され、また、濃縮した製品の凝集物を除去するためのカートリッジタイプの５μｍフィルター（材質：ポリプロピレン、日本ポール株式会社製、商品名：プロファイルスター）も接続され、その他に真空ポンプ、留分を凝縮させるコンデンサー及び留分受槽を備えている。
【０１０７】
具体的には、３００Ｌ撹拌混合槽において、上記水不溶性ポリマー溶液を減圧乾燥させて得られた酸型の水不溶性ポリマー６．７ｋｇをメチルエチルケトン３７．９ｋｇに溶かし、その中に中和剤（５Ｎ水酸化ナトリウム水溶液）１．５２ｋｇ（中和度７５％）及びイオン交換水１１３ｋｇ加えて塩生成基を中和して乳化組成物を得た。そして、それにイエロー顔料：ジアゾ顔料（Ｃ．Ｉ．ピグメント・イエロー７４〔ＰＹ７４〕、山陽色素株式会社製、商品名：ＦＹ７４１３）２０ｋｇを加え、ディスパー翼を稼働させ、２０℃の温度下で１時間混合して予備分散体を得た。
【０１０８】
次に、得られた予備分散体１７９ｋｇをビーズミルに周速１２ｍ／ｓ及び平均パス回数１０パスの条件で循環流通させて微粒化分散処理を行った。
【０１０９】
そして、得られた分散体にイオン交換水８９．７ｋｇを加えて攪拌した後、減圧下、６０℃の温水でメチルエチルケトンと一部の水を留去し、さらに５μｍフィルターで粗大粒子を除去して固形分濃度２５％の水系顔料分散体を製造した。
【０１１０】
＜洗浄試験評価＞
−実施例１−
水７４．６質量％、メチルエチルケトン１７．４質量％、エタノール７．９質量％及び水酸化ナトリウム０．１８質量％の組成の洗浄剤を洗浄剤１とした。ここで、メチルエチルケトンが上記酸型の水不溶性ポリマーを溶解する溶剤の第１液、水及び水酸化ナトリウム（アルカリ剤）が第２液、エタノールが第１及び第２液のいずれにも相溶する溶剤である。洗浄剤１の混合溶剤の２０℃におけるＳＰ値は２１．２Ｊ1/2・ｃｍ-3/2であった。
【０１１１】
表面を研磨したＳＵＳ３１６Ｌ製の板材（５０ｍｍ×２５ｍｍ×３ｍｍ）を上記水系顔料分散体に１時間浸漬した後に乾燥させる処理を１０回繰り返し、板材表面に水系顔料分散体の付着物が付着した製造装置内壁を擬似的に再現したテストピースを作製した。
【０１１２】
洗浄剤１にテストピースを２５℃の温度下で３０分間浸漬した後に再度乾燥させる洗浄試験を行い、付着物の除去量を洗浄剤への浸漬前後の質量変化として算出した。また、目視においても残存付着物を観察して洗浄率を判定した。なお、洗浄率は、テストピースに付着した付着物が除去される効率を示しており以下の式で算出した。
【０１１３】
洗浄率［％］＝（洗浄前のテストピースの付着物量−洗浄後のテストピースの付着物量）÷洗浄前のテストピースの付着物量  ×  １００［％］
−実施例２−
水７２．７質量％、メチルエチルケトン１６．９質量％、メタノール１０．３質量％及び水酸化ナトリウム０．１７質量％の組成の洗浄剤を洗浄剤２とした。ここで、メチルエチルケトンが上記酸型の水不溶性ポリマーを溶解する炭素数１〜５の溶剤の第１液、水及び水酸化ナトリウム（アルカリ剤）が第２液、メタノールが第１及び第２液のいずれにも相溶する溶剤である。洗浄剤２の混合溶剤の２０℃におけるＳＰ値は２３．１Ｊ1/2・ｃｍ-3/2であった。
【０１１４】
洗浄剤２を用いたことを除いて実施例１と同様の洗浄試験評価を行った。
【０１１５】
−実施例３−
水８２．９質量％、メチルエチルケトン１６．９質量％及び水酸化ナトリウム０．１７質量％の組成の洗浄剤を洗浄剤３とした。ここで、メチルエチルケトンが上記酸型の水不溶性ポリマーを溶解する溶剤の第１液、水及び水酸化ナトリウム（アルカリ剤）が第２液である。
【０１１６】
洗浄剤３を用いたことを除いて実施例１と同様の洗浄試験評価を行った。
【０１１７】
−実施例４−
水９５．０質量％及びペンチルグリセリルエーテル５．０質量％の組成の洗浄剤を洗浄剤４とした。ここで、ペンチルグリセリルエーテルが炭素数６〜１２の有機溶剤である。
【０１１８】
洗浄剤４を用いたことを除いて実施例１と同様の洗浄試験評価を行った。
【０１１９】
−比較例１−
洗浄剤として水のみを用いたことを除いて実施例１と同様の洗浄試験評価を行った。
【０１２０】
−比較例２−
洗浄剤としてメチルエチルケトンのみを用いたことを除いて実施例１と同様の洗浄試験評価を行った。
【０１２１】
＜試験評価結果＞
表３は、試験評価結果を示す。
【０１２２】
【表３】
0005490774.tif 000005
【０１２３】
これによれば、第１及び第２液とそれらのいずれにも相溶する溶剤との混合溶液からなる洗浄剤１及び２で洗浄した実施例１及び２、第１及び第２液の混合溶液からなる洗浄剤３で洗浄した実施例３、炭素数６〜１２の有機溶剤を含有する洗浄剤４で洗浄した実施例４では、水のみで洗浄した比較例１やメチルエチルケトンのみで洗浄した比較例２に比べ、水系顔料分散体の付着物に対して優れた洗浄能力が発揮されていることが分かる。
【０１２４】
（洗浄試験評価２）
＜水系顔料分散体の製造＞
洗浄試験評価１の場合と同様に、３００Ｌ撹拌混合槽において、上記水不溶性ポリマー溶液を減圧乾燥させて得られた酸型の水不溶性ポリマー６．７ｋｇをメチルエチルケトン３７．９ｋｇに溶かし、その中に中和剤（５Ｎ水酸化ナトリウム水溶液）１．５２ｋｇ（中和度７５％）及びイオン交換水１１３ｋｇ加えて塩生成基を中和して乳化組成物を得た。そして、それにシアン顔料：銅フタロシアン顔料（Ｃ．Ｉ．ピグメント・ブルー15：4〔PB15：4〕、東洋インキ株式会社製、商品名：ＦＧ７４００Ｇ）２０ｋｇを加え、ディスパー翼を稼働させ、２０℃の温度下で１時間混合して予備分散体を得た。
【０１２５】
次に、得られた予備分散体１７９ｋｇをビーズミルに周速１２ｍ／ｓ及び平均パス回数１０パスの条件で循環流通させて微粒化分散処理を行った。
【０１２６】
そして、得られた分散体にイオン交換水８９．７ｋｇを加えて攪拌した後、減圧下、６０℃の温水でメチルエチルケトンと一部の水を留去し、さらに５μｍフィルターで粗大粒子を除去して固形分濃度２５％の水系顔料分散体を得た。
【０１２７】
＜洗浄試験評価＞
実施例５〜７及び比較例３〜４において、撹拌混合槽の洗浄においては槽内液温度２５℃で、ビーズミルの洗浄においてはビーズミル入口の液温度２５℃で行なった。
【０１２８】
−実施例５−
３００Ｌ撹拌混合槽からシアンの水系顔料分散体を回収した後、３００Ｌ撹拌混合槽に洗浄試験評価１における洗浄剤１を２３０ｋｇ投入し、洗浄剤１の液面が水系顔料分散体製造時の液面より上方であることを確認して１時間攪拌しながら洗浄を行った。
【０１２９】
次いで、洗浄剤１をビーズミルに周速１２ｍ／ｓ及び流量１２０ｋｇ／時間に設定して３時間循環流通させた。
【０１３０】
洗浄剤１を排出した後、新たに３００Ｌ撹拌混合槽に洗浄剤１を２３０ｋｇ投入して上記と同一の操作を繰り返した。
【０１３１】
洗浄剤１を排出した後、３００Ｌ攪拌混合槽にイオン交換水を３００ｋｇ投入して滞留物を除去した。
【０１３２】
３００Ｌ攪拌混合槽及びビーズミル等を乾燥させた後、洗浄試験評価１と同様にしてイエローの水系顔料分散体を製造した。
【０１３３】
そして、得られた２５％のイエローの水系顔料分散体の色相を判定した。色相は、日本電色工業（株）製の色差計（製品名：ＮＲ−１）を用いて測定した。測定条件は標準光源Ｄ６５、視野角１０°とした。
【０１３４】
なお、色相は、Ｌ*ａ*ｂ*表色系を用いて表すことができる。この表色系は、Ｌ*が明るさを示し、Ｌ*が大きいほど明るい色相を表し、また、ａ*が正値で大きくなればなるほど赤みが強くなり、負値で絶対値が大きくなればなるほど緑みが強くなり、さらに、ｂ*が正値で大きくなればなるほど黄みが強くなり、負値で絶対値が大きくなればなるほど青みが強くなる。
【０１３５】
色差は下記式（９）で定義され、色空間中の２色間の直線距離を計算している。
ΔＥ*ab＝［（Ｌ1−Ｌ2）2＋（ａ1−ａ2）2＋（ｂ1−ｂ2）2］1/2  （９）
ここで、式中のＬ1、ａ1、ｂ1は、基準となる顔料分散体のＬ*、ａ*、ｂ*値、Ｌ2、ａ2、ｂ2は、評価する顔料分散体のＬ*、ａ*、ｂ*値である。
【０１３６】
色差は、数値が大きいほうが基準との色目が異なることを示し、色差と色目との関係は表４の関係で評価することができる。
【０１３７】
【表４】
0005490774.tif 000006
【０１３８】
−実施例６−
３００Ｌ撹拌混合槽からシアンの水系顔料分散体を回収した後、３００Ｌ撹拌混合槽に水を２３０ｋｇ投入し、水の液面が水系顔料分散体製造時の液面より上方であることを確認して１時間攪拌しながら洗浄を行った。
【０１３９】
次いで、水をビーズミルに周速１２ｍ／ｓ及び流量１２０ｋｇ／時間に設定して３時間循環流通させた。
【０１４０】
水を排出した後、新たに３００Ｌ撹拌混合槽に洗浄試験評価１における洗浄剤４を２３０ｋｇ投入して上記と同一の操作を繰り返した。
【０１４１】
洗浄剤４を排出した後、新たに３００Ｌ撹拌混合槽にメチルエチルケトンを２３０ｋｇ投入して上記と同一の操作を繰り返した。
【０１４２】
メチルエチルケトンを排出した後、新たに３００Ｌ撹拌混合槽に洗浄剤１を２３０ｋｇ投入して上記と同一の操作を繰り返した。
【０１４３】
洗浄剤１を排出した後、３００Ｌ攪拌混合槽にイオン交換水を３００ｋｇ投入して滞留物を除去した。
【０１４４】
そして、実施例５と同様に２５％のイエローの水系顔料分散体を製造し、その色相を判定した。
【０１４５】
−実施例７−
３００Ｌ撹拌混合槽からシアンの水系顔料分散体を回収した後、３００Ｌ撹拌混合槽に水を２３０ｋｇ投入し、水の液面が水系顔料分散体製造時の液面より上方であることを確認して１時間攪拌しながら洗浄を行った。
【０１４６】
次いで、水をビーズミルに周速１２ｍ／ｓ及び流量１２０ｋｇ／時間に設定して３時間循環流通させた。
【０１４７】
水を排出した後、新たに３００Ｌ撹拌混合槽に洗浄剤４を２３０ｋｇ投入して上記と同一の操作を繰り返した。
【０１４８】
洗浄剤４を排出した後、新たに３００Ｌ撹拌混合槽に洗浄試験評価１における洗浄剤２を２３０ｋｇ投入して上記と同一の操作を繰り返した。
【０１４９】
洗浄剤２を排出した後、３００Ｌ攪拌混合槽にイオン交換水を３００ｋｇ投入して滞留物を除去した。
【０１５０】
そして、実施例５と同様に２５％のイエローの水系顔料分散体を製造し、その色相を判定した。
【０１５１】
−比較例３−
３００Ｌ撹拌混合槽からシアンの水系顔料分散体を回収した後、３００Ｌ撹拌混合槽に水を２３０ｋｇ投入し、水の液面が水系顔料分散体製造時の液面より上方であることを確認して１時間攪拌しながら洗浄を行った。
【０１５２】
次いで、水をビーズミルに周速１２ｍ／ｓ及び流量１２０ｋｇ／時間に設定して３時間循環流通させた。
【０１５３】
上記操作をさらに３回繰り返した。
【０１５４】
４回目の水を排出した後、３００Ｌ攪拌混合槽にイオン交換水を３００ｋｇ投入して滞留物を除去した。
【０１５５】
そして、実施例５と同様に２５％のイエローの水系顔料分散体を製造し、その色相を判定した。
【０１５６】
−比較例４−
３００Ｌ撹拌混合槽からシアンの水系顔料分散体を回収した後、３００Ｌ撹拌混合槽にメチルエチルケトンを２３０ｋｇ投入し、メチルエチルケトンの液面が水系顔料分散体製造時の液面より上方であることを確認して１時間攪拌しながら洗浄を行った。
【０１５７】
次いで、メチルエチルケトンをビーズミルに周速１２ｍ／ｓ及び流量１２０ｋｇ／時間に設定して３時間循環流通させた。
【０１５８】
メチルエチルケトンを排出した後、新たに３００Ｌ撹拌混合槽にメチルエチルケトンを２３０ｋｇ投入して上記と同一の操作を繰り返した。
【０１５９】
メチルエチルケトンを排出した後、３００Ｌ攪拌混合槽にイオン交換水を３００ｋｇ投入して滞留物を除去した。
【０１６０】
そして、実施例５と同様に２５％のイエローの水系顔料分散体を製造し、その色相を判定した。
【０１６１】
＜試験評価結果＞
表５は、試験評価結果を示す。
【０１６２】
【表５】
0005490774.tif 000007
【０１６３】
これによれば、洗浄剤１を用いて洗浄した実施例５、水、洗浄剤４、メチルエチルケトン及び洗浄剤１を組み合わせて洗浄した実施例６、水、洗浄剤４及び洗浄剤２を組み合わせて洗浄した実施例７は、水のみで洗浄した比較例３やメチルエチルケトンのみで洗浄した比較例４に比べ、色差が小さく、従って、水系顔料分散体の付着物に対して優れた洗浄能力が発揮されていることが分かる。
【産業上の利用可能性】
【０１６４】
本発明は、水系顔料分散体の製造装置の洗浄方法及びそれに用いられる洗浄剤について有用である。
【符号の説明】
【０１６５】
１０  水系顔料分散体製造装置
１４  材料供給部
２１  製品回収部
【図１】
0005490774.tif 000008